(57)【要約】  重量平均分子量が５×１０４以上、１×１０６以下である高分子量化合物（Ａ）と、重量平均分子量が１×１０３以上、５×１０４未満である中分子量化合物（Ｂ）と、カーボン（Ｃ）と、を含有する樹脂ブロックを備える、構成刃先形成用部材。
2018088267.tif 000002
【特許請求の範囲】
【請求項１】
重量平均分子量が５×１０４以上、１×１０６以下である高分子量化合物（Ａ）と、
重量平均分子量が１×１０３以上、５×１０４未満である中分子量化合物（Ｂ）と、
カーボン（Ｃ）と、を含有する樹脂ブロックを備える、
構成刃先形成用部材。
【請求項２】
前記構成刃先形成用部材が、切削工具により前記構成刃先形成用部材を切削することにより前記切削工具の刃先に構成刃先を形成する構成刃先形成工程を有する、構成刃先形成方法に用いるものである、
請求項１に記載の構成刃先形成用部材。
【請求項３】
前記樹脂ブロックの下に、ビッカース硬度３００°以上の難削ブロックをさらに備える、
請求項１又は２に記載の構成刃先形成用部材。
【請求項４】
前記難削ブロックが、繊維強化複合材及び／又は難削金属材である、
請求項１〜３のいずれか一項に記載の構成刃先形成用部材。
【請求項５】
前記高分子量化合物（Ａ）が、重量平均分子量５×１０４以上、１×１０６以下の熱可塑性樹脂であり、
前記中分子量化合物（Ｂ）が、重量平均分子量１×１０３以上、２×１０４以下の熱可塑性樹脂である、
請求項１〜４のいずれか一項に記載の構成刃先形成用部材。
【請求項６】
前記高分子量化合物（Ａ）の含有量が、前記高分子量化合物（Ａ）、前記中分子量化合物（Ｂ）、及び前記カーボン（Ｃ）の合計１００質量部に対して、１０〜６０質量部であり、
請求項１〜５のいずれか一項に記載の構成刃先形成用部材。
【請求項７】
前記中分子量化合物（Ｂ）の含有量が、前記高分子量化合物（Ａ）、前記中分子量化合物（Ｂ）、及び前記カーボン（Ｃ）の合計１００質量部に対して、１０〜７５質量部であり、
請求項１〜６のいずれか一項に記載の構成刃先形成用部材。
【請求項８】
前記カーボン（Ｃ）の含有量が、前記高分子量化合物（Ａ）、前記中分子量化合物（Ｂ）、及び前記カーボン（Ｃ）の合計１００質量部に対して、５〜７０質量部である、
請求項１〜７のいずれか一項に記載の構成刃先形成用部材。
【請求項９】
前記難削ブロックの下に、粘着層をさらに有する、
請求項３〜８のいずれか一項に記載の構成刃先形成用部材。
【請求項１０】
前記粘着層が、アクリル系重合体を含む、
請求項９に記載の構成刃先形成用部材。
【請求項１１】
構成刃先形成用部材を、切削工具により切削することにより前記切削工具の刃先に構成刃先を形成する構成刃先形成工程を有する、
構成刃先形成方法。
【請求項１２】
前記構成刃先形成用部材が、
重量平均分子量が５×１０４以上、１×１０６以下である高分子量化合物（Ａ）と、
重量平均分子量が１×１０３以上、５×１０４未満である中分子量化合物（Ｂ）と、カーボン（Ｃ）と、を含有する樹脂ブロックを備え、
ビッカース硬度３００°以上の難削ブロックをさらに備える、
請求項１１に記載の構成刃先形成方法。
【請求項１３】
前記構成刃先形成用部材として、請求項１〜１０に記載の構成刃先形成用部材を、用いる、
請求項１１又は１２に記載の構成刃先形成方法。
【請求項１４】
前記構成刃先形成工程において、前記切削工具が、ドリル、ルーター、エンドミル、正面フライス、バイト、ボーリングバー、電着工具、丸鋸である、
請求項１１〜１２のいずれか一項に記載の構成刃先形成方法。
【請求項１５】
前記構成刃先形成工程において、前記切削工具を前記樹脂ブロック中で回転させる回転数が、１００ｒｐｍ以上である、
請求項１１〜１４のいずれか一項に記載の構成刃先形成方法。
【請求項１６】
前記構成刃先形成工程において、前記切削工具を前記樹脂ブロック中に侵入させる速度が、１ｍｍ／ｍｉｎ以上である、
請求項１１〜１５のいずれか一項に記載の構成刃先形成方法。
【請求項１７】
前記構成刃先形成工程において、前記切削工具を前記樹脂ブロック中に滞留させる滞留時間が、１秒以上である、
請求項１１〜１６のいずれか一項に記載の構成刃先形成方法。
【請求項１８】
請求項１〜１０のいずれか一項に記載の構成刃先形成用部材により得られた構成刃先を有する、
切削工具。
【請求項１９】
請求項１１〜１７のいずれか一項に記載の構成刃先形成方法により得られた構成刃先を有する、
切削工具。
【請求項２０】
請求項１８又は１９に記載の切削工具を用いて、被加工材料を切削する切削工程を有する、
切削加工方法。
【発明の詳細な説明】
【技術分野】
【０００１】
本発明は、構成刃先形成用部材及び構成刃先形成方法に関する。
【背景技術】
【０００２】
繊維強化プラスチック（ＦＲＰ：Ｆｉｂｅｒ  Ｒｅｉｎｆｏｒｃｅｄ  Ｐｌａｓｔｉｃｓ）に代表される繊維強化複合材、中でも、炭素繊維強化プラスチック（ＣＦＲＰ：Ｃａｒｂｏｎ  Ｆｉｂｅｒ  Ｒｅｉｎｆｏｒｃｅｄ  Ｐｌａｓｔｉｃｓ）は、ガラス繊維強化プラスチック（ＧＦＲＰ：Ｇｌａｓｓ  Ｆｉｂｅｒ  Ｒｅｉｎｆｏｒｃｅｄ  Ｐｌａｓｔｉｃｓ）やアラミド繊維強化プラスチック（ＡＦＲＰ）、ステンレス鋼材（ＳＵＳ）と比較して、引張り強さ、引張り弾性力が大きく、密度が小さいことから、近年、航空機や車両の外板などとして多用される傾向にある。ここで、ＣＦＲＰとは、炭素繊維にマトリクス樹脂を含浸させたプリプレグを１枚又は２枚以上積層して、加熱成型又は加熱加圧成型してなるプラスチックを指す。このＣＦＲＰで形成された部材は、ボルトやリベットなどの締結要素を用いて構造体に固定される。このため、航空機部品などの構造体にＣＦＲＰを固定するときには、切削加工、中でも締結要素を通すための孔をＣＦＲＰに多数あける切削加工が必要になる。【０００３】
ＣＦＲＰの切削加工において高品質な孔を得るために、既にいくつかの技術が提案されている。例えば工具の形状、例えばドリルのすくい面の曲率や先端角を段階的に変更するなどの方法が例示されている（例えば、特許文献１参照）。【０００４】
また、航空機の機体構造用材料（構造材）の主体は金属材であり、大部分はアルミニウム合金で占められている。また、機体構造の中でより高温となり得る箇所、例えば、ジェット排気箇所やアフターバーナー周辺には耐熱合金であるチタン合金やステンレス鋼などが使用されている。さらに、将来、航空機の高速化が進むと、空力加熱により従来のアルミニウム合金では強度が低下してしまう。そのため、今後は、機体構造の主体としてより硬いチタン合金やステンレス鋼が構造材として使用されることが見込まれる。これら、航空機の機体を構成する構造材は、金属材同士、あるいは金属材とＣＦＲＰなどの他の材質の構造材とをボルトで締結するために、ドリルによって孔あけ加工をする必要がある。【０００５】
これら金属の孔あけ加工においては、既にいくつかの技術が提案されている。例えば、チタン合金材は難削材であるため、ドリル寿命が非常に短い。このような課題に対し、切削油剤を噴霧して加工する方法やドリルの形状を変更することでドリルへの負荷を低減し、ドリルの寿命低下を回避する方法が例示されている（例えば、特許文献２参照）。
【先行技術文献】
【特許文献】
【０００６】
【特許文献１】特開２０１２−２１０６８９号公報
【特許文献２】特開２００６−１５０５５７号公報
【発明の概要】
【発明が解決しようとする課題】
【０００７】
繊維強化複合材に対する切削加工は、通常、ドリルを用いてなされる。一般的なドリルによる孔あけでは、ドリル寿命が極端に短く、加工孔数が増えていくにつれて、ドリルの刃に摩耗が生じ、加工孔の品質が低下する。具体的には加工した孔の内径が小さくなりやすく、ドリルが貫通する出口部に炭素繊維の切れ残り（繊維強化複合材を形成する繊維の一部が切断されずに、切れ残りとして加工孔の周囲に残る現象である。）が発生しやすく、繊維強化複合材を形成するプリプレグの積層間の剥離（以下、「層間剥離」という）も発生しやすくなる。さらに、ドリルの刃の摩耗により、加工孔の内径が不均一となり、加工孔の凹凸を起点に層間剥離が生じることがある。このような現象は重大欠陥と認識されている。このように、ドリルの刃の摩耗に起因して、加工孔に品質上の問題が生じる可能性が高い。これに対し、航空機用のＣＦＲＰを用いた構造体の製造などでは、特に、高品質な切削加工が求められており、上記の繊維の切れ残りや層間剥離などの問題を解決することが極めて重要になる。【０００８】
ＣＦＲＰの切削加工において、切削工具の摩耗が進み、切削抵抗が大きくなるほど、加工孔の品質問題は、発生し易くなる。特に、高強度の航空機用途のＣＦＲＰなどでは、炭素繊維が高密度に存在するため、ドリルが炭素繊維を擦過する頻度が増加することになり、切削工具の摩耗がより速く進行する。対策として、孔品質維持のために工具交換を早めることになり、加工コストに占める工具費の割合が高くなっているのが現状である。【０００９】
この点、特許文献１に記載のように、切削加工の難しい繊維強化複合材（例えば、ＣＦＲＰ）の加工性改良は、工具の面から検討されてきてはいるが、その効果は不十分である。【００１０】
さらに、通常、金属に対する切削加工はドリルを用いて行われるが、金属専用のドリルを使っても、ドリル寿命は短く、一般的なドリルを用いた場合は、ドリル寿命は極端に短い。また、加工孔数が増えていくにつれて、ドリルの刃に摩耗が生じ、加工孔の品質が低下する。具体的には加工した孔の内径が小さくなりやすく、ドリルが貫通する出口部にバリも発生しやすくなる。さらに、ドリルの摩耗により、ボルト締結する金属材とＣＦＲＰなどの他の材質の構造材との間に隙間が生じ、これらの構造材間に浮きが生じたり、生じた隙間に加工屑が入ることがある。このような現象は重大欠陥と認識されている。このように、ドリルの刃の摩耗に起因して、加工孔に品質上の問題が生じる可能性が高い。このような状況において、航空機用のチタン合金材を用いた構造体の製造などでは、特に、高品質な孔あけ加工が求められており、上記したドリル寿命や金属材と異種構造材との間に生じる浮きなどの問題を解決することが極めて重要になる。【００１１】
また、ドリルを用いて金属の孔あけ加工を行う場合、回転するドリルと金属間で摩擦熱が生じ、局所的に加工孔周辺の温度が上昇する。従って、加工孔数が多い場合、加工孔数が増えていくにつれて、ドリル及び被加工材料である金属に蓄熱されることになる。熱伝導率の低い金属の場合、熱放出が不十分なため、加工孔周辺の温度が上昇する。その際、金属の温度が上がると金属が軟化してしまうため、加工孔のドリルが貫通する出口部にバリが発生するようになる。また、金属の加工屑が、加工熱によってドリルに溶着してしまい、過剰な負荷がドリルにかかって加工装置が停止する場合もある。このように、孔あけ加工時の蓄熱に起因して、加工孔に品質上の問題が生じる可能性が高い。このような状況において、航空機用のチタン合金材を用いた構造体の製造などでは、特に、高品質な孔あけ加工が求められており、上記したバリに関する問題を解決することが極めて重要になる。【００１２】
このような加工箇所及びドリルの蓄熱を防ぐために、従来、切削油などを使用した湿式加工が行われている。しかし、湿式加工の場合、切削加工終了時に洗浄工程が必要となる。さらに、油分が加工孔周辺や内部に残留していた場合、貫通孔で締結する際の締結具であるネジの劣化や締結部で緩みが生じる可能性があり、これらの不具合は致命的な事故に繋がる恐れがある。【００１３】
この点、特許文献２に記載のように、孔あけ加工の難しい金属の加工性改良は、切削工具や切削加工方法の面から検討されているが、その効果は不十分である。【００１４】
また、従来の加工方法では、孔の直径及び用いるドリルビットの径が大きくなるにしたがい、小さい孔の孔形成加工に比べて、ドリルが摩耗しやすく、ドリルが貫通する入口部又は出口部（以下、まとめて「切削部周辺」ともいう。）においてバリ、欠け、又は繊維の切れ残りが発生しやすいという問題が生じる。これは、ドリルビットの径が大きいことで、切削加工で除かれる被加工材料の体積が大きくなり、ドリルビットへの負荷が大きくなるためである。【００１５】
さらに、従来の加工方法では、被加工材料の厚みが厚くなるに従い、厚みが薄い被加工材料の加工に比べて、切削工具が摩耗しやすく、切削工具が貫通する入口部又は出口部（以下、まとめて「切削部周辺」ともいう。）においてバリ、欠け、又は繊維の切れ残りが発生しやすいという問題が生じる。これは、被加工材料が厚いことで、切削加工で除かれる被加工材料の体積が大きくなり、切削工具への負荷が大きくなるためである。【００１６】
本発明は、上記問題点に鑑みてなされたものであり、被加工材料（特に、難削材）の切削加工において、切削工具の刃先の摩耗を低減させることができる構成刃先形成用部材、及び当該構成刃先形成用部材を用いた構成刃先形成方法を提供することを目的とする。なお、「難削材」とは、繊維強化複合材、難削金属材、又は繊維強化複合材と難削金属材との複合材をいう。
【課題を解決するための手段】
【００１７】
本発明者らは、上記課題を解決するために鋭意検討した。その結果、高分子量化合物（Ａ）と、中分子量化合物（Ｂ）と、所定の平均粒子径を有するカーボン（Ｃ）と、を含む樹脂ブロックを備える構成刃先形成用部材であれば、上記課題を解決できることを見出して、本発明をするに至った。【００１８】
すなわち、本発明は、以下の通りである。
〔１〕
重量平均分子量が５×１０４以上、１×１０６以下である高分子量化合物（Ａ）と、
重量平均分子量が１×１０３以上、５×１０４未満である中分子量化合物（Ｂ）と、
カーボン（Ｃ）と、を含有する樹脂ブロックを備える、
構成刃先形成用部材。
〔２〕
前記構成刃先形成用部材が、切削工具により前記構成刃先形成用部材を切削することにより前記切削工具の刃先に構成刃先を形成する構成刃先形成工程を有する、構成刃先形成方法に用いるものである、
〔１〕に記載の構成刃先形成用部材。
〔３〕
前記樹脂ブロックの下に、ビッカース硬度３００°以上の難削ブロックをさらに備える、
〔１〕又は〔２〕に記載の構成刃先形成用部材。
〔４〕
前記難削ブロックが、繊維強化複合材及び／又は難削金属材である、
〔１〕〜〔３〕のいずれか一項に記載の構成刃先形成用部材。
〔５〕
前記高分子量化合物（Ａ）が、重量平均分子量５×１０４以上、１×１０６以下の熱可塑性樹脂であり、
前記中分子量化合物（Ｂ）が、重量平均分子量１×１０３以上、２×１０４以下の熱可塑性樹脂である、
〔１〕〜〔４〕のいずれか一項に記載の構成刃先形成用部材。
〔６〕
前記高分子量化合物（Ａ）の含有量が、前記高分子量化合物（Ａ）、前記中分子量化合物（Ｂ）、及び前記カーボン（Ｃ）の合計１００質量部に対して、１０〜６０質量部であり、
〔１〕〜〔５〕のいずれか一項に記載の構成刃先形成用部材。
〔７〕
前記中分子量化合物（Ｂ）の含有量が、前記高分子量化合物（Ａ）、前記中分子量化合物（Ｂ）、及び前記カーボン（Ｃ）の合計１００質量部に対して、１０〜７５質量部であり、
〔１〕〜〔６〕のいずれか一項に記載の構成刃先形成用部材。
〔８〕
前記カーボン（Ｃ）の含有量が、前記高分子量化合物（Ａ）、前記中分子量化合物（Ｂ）、及び前記カーボン（Ｃ）の合計１００質量部に対して、５〜７０質量部である、
〔１〕〜〔７〕のいずれか一項に記載の構成刃先形成用部材。
〔９〕
前記難削ブロックの下に、粘着層をさらに有する、
〔３〕〜〔８〕のいずれか一項に記載の構成刃先形成用部材。
〔１０〕
前記粘着層が、アクリル系重合体を含む、
〔９〕に記載の構成刃先形成用部材。
〔１１〕
構成刃先形成用部材を、切削工具により切削することにより前記切削工具の刃先に構成刃先を形成する構成刃先形成工程を有する、
構成刃先形成方法。
〔１２〕
前記構成刃先形成用部材が、
重量平均分子量が５×１０４以上、１×１０６以下である高分子量化合物（Ａ）と、
重量平均分子量が１×１０３以上、５×１０４未満である中分子量化合物（Ｂ）と、カーボン（Ｃ）と、を含有する樹脂ブロックを備え、
ビッカース硬度３００°以上の難削ブロックをさらに備える、
〔１１〕に記載の構成刃先形成方法。
〔１３〕
前記構成刃先形成用部材として、〔１〕〜〔１０〕に記載の構成刃先形成用部材を、用いる、
〔１１〕又は〔１２〕に記載の構成刃先形成方法。
〔１４〕
前記構成刃先形成工程において、前記切削工具が、ドリル、ルーター、エンドミル、正面フライス、バイト、ボーリングバーである、
〔１１〕〜〔１３〕のいずれか一項に記載の構成刃先形成方法。
〔１５〕
前記構成刃先形成工程において、前記切削工具を前記樹脂ブロック中で回転させる回転数が、１００ｒｐｍ以上である、
〔１１〕〜〔１４〕のいずれか一項に記載の構成刃先形成方法。
〔１６〕
前記構成刃先形成工程において、前記切削工具を前記樹脂ブロック中に侵入させる速度が、１ｍｍ／ｍｉｎ以上である、
〔１１〕〜〔１５〕のいずれか一項に記載の構成刃先形成方法。
〔１７〕
前記構成刃先形成工程において、前記切削工具を前記樹脂ブロック中に滞留させる滞留時間が、１秒以上である、
〔１１〕〜〔１６〕のいずれか一項に記載の構成刃先形成方法。
〔１８〕
〔１〕〜〔１０〕のいずれか一項に記載の構成刃先形成用部材により得られた構成刃先を有する、
切削工具。
〔１９〕
〔１１〕〜〔１７〕のいずれか一項に記載の構成刃先形成方法により得られた構成刃先を有する、
切削工具。
〔２０〕
〔１８〕又は〔１９〕に記載の切削工具を用いて、被加工材料を切削する切削工程を有する、
切削加工方法。
【発明の効果】
【００１９】
本発明によれば、被加工材料（特に、難削材）の切削加工において、切削工具の刃先の摩耗を低減させることができる構成刃先形成用部材、及び当該構成刃先形成用部材を用いた構成刃先形成方法を提供することができる。
【図面の簡単な説明】
【００２０】
【図１】本実施形態の構成刃先形成方法の一態様を表す概略図である。
【図２】本実施形態の構成刃先形成方法の一態様を表す概略図である。
【図３】実施例８の切削工具の刃先をＶ−ＬＡＳＥＲ顕微鏡で倍率５００倍にて観察した写真である。
【図４】実施例８の切削工具の刃先をＶ−ＬＡＳＥＲ顕微鏡で倍率１５００倍にて観察した写真である。
【発明を実施するための形態】
【００２１】
以下、本発明を実施するための形態（以下、「本実施形態」という。）について詳細に説明するが、本発明はこれに限定されるものではなく、その要旨を逸脱しない範囲で様々な変形が可能である。
【００２２】
〔構成刃先形成用部材〕
本実施形態の構成刃先形成用部材は、重量平均分子量が５×１０４以上、１×１０６以下である高分子量化合物（Ａ）と、重量平均分子量が１×１０３以上、５×１０４未満である中分子量化合物（Ｂ）と、カーボン（Ｃ）と、を含有する樹脂ブロックを備える。
【００２３】
本実施形態の構成刃先形成用部材は、切削工具により構成刃先形成用部材を切削することにより切削工具の刃先に構成刃先を形成する構成刃先形成工程を有する、構成刃先形成方法に用いることができる。
【００２４】
図１に、本実施形態の構成刃先形成用部材の使用態様を表す概略図を示す。図１に示されるように、本実施形態の構成刃先形成用部材は、樹脂ブロックｂを備え、必要に応じて、樹脂ブロックｂの下に、ビッカース硬度３００°以上の難削ブロックｃをさらに備える。構成刃先形成用部材に対して、樹脂ブロックｂ側から切削工具ａを用いて切削加工を行うことにより、切削加工中に高温高圧下に曝される切削工具ａの刃先に構成刃先が形成される。なお、「構成刃先」とは、切削加工中の高い圧力と温度により切屑の一部が切削工具の刃先に固着したものであって、薄い膜状又は層状で、刃先と似たような形状をとるものをいう。一般的には、刃先に構成刃先が形成されて丸くなると、切削力は低下し、切削面はむしりとられ、細いクラックができ、光沢がなくなるという問題がある。また、構成刃先の成長、脱落で刃先が切り込み方向に動揺し寸法精度を悪くするという問題も生じ得る。しかしながら、本実施形態の構成刃先形成用部材を用いて形成される構成刃先は、被加工材料（特に、難削材）の切削加工において、切削工具の刃先の摩耗を低減させることができ、切削工具の寿命を延ばすことが可能となるという有意な点を有する。その結果、切削工具に係るコストや、切削工具の交換工程などを削減でき、生産性に優れる切削加工も可能となる。ここで、「切削加工」とは、被加工材料を切削する加工であれば、特に限定されず、例えば、孔あけ加工、溝削加工、旋削加工、切断加工等が挙げられる。この中でも、本実施形態の構成刃先形成用部材は、ドリルを用いた孔あけ加工において好適である。
【００２５】
以下、本実施形態の構成刃先形成用部材の構成についてより詳細に説明する。
【００２６】
〔樹脂ブロック〕
樹脂ブロックは、重量平均分子量が５×１０４以上、１×１０６以下である高分子量化合物（Ａ）と、重量平均分子量が１×１０３以上、５×１０４未満である中分子量化合物（Ｂ）と、カーボン（Ｃ）と、を含有する。
【００２７】
〔高分子量化合物（Ａ）〕
高分子量化合物（Ａ）は潤滑剤として機能することができ、構成刃先形成用部材の潤滑性を向上させ、刃先を摩耗することなく構成刃先を形成することができる。さらに、高分子量化合物（Ａ）は成形剤として機能することができ、構成刃先形成用部材の成形性を向上させる。
【００２８】
高分子量化合物（Ａ）としては、重量平均分子量が５×１０４以上、１×１０６以下であれば、特に限定されず、水溶性熱可塑性樹脂、非水溶性熱可塑性樹脂、水溶性熱硬化性樹脂、及び非水溶性熱硬化性樹脂が挙げられる。このなかでも、水溶性熱可塑性樹脂及び／又は非水溶性熱可塑性樹脂が好ましく、水溶性熱可塑性樹脂がより好ましい。水溶性熱可塑性樹脂及び非水溶性熱可塑性樹脂としては、特に限定されないが、例えば、以下で説明する水溶性樹脂及び非水溶性樹脂が挙げられる。なお、「水溶性樹脂」とは、２５℃、１気圧において、水１００ｇに対し、１ｇ以上溶解する高分子化合物をいう。高分子量化合物（Ａ）は、１種単独で用いても、２種以上を併用してもよい。
【００２９】
水溶性樹脂を用いた場合、水溶性樹脂が有する潤滑性によって、構成刃先がより効果的に形成される傾向にある。また、水溶性樹脂を用いることにより、構成刃先形成用部材の表面硬度が適度な柔らかさとなるため、構成刃先形成中において切削工具への負荷をさらに低減できる傾向にある。水溶性熱可塑性樹脂としては、特に限定されないが、例えば、ポリエチレンオキサイド、ポリプロピレンオキサイド、ポリエチレンオキサイド−プロピレンオキサイド共重合体等のポリアルキレンオキサイド化合物；ポリエチレングリコール、ポリプロピレングリコール等のポリアルキレングリコール化合物；ポリアルキレングリコールのエステル化合物；ポリアルキレングリコールのエーテル化合物；ポリエチレングリコールモノステアレート、ポリプロピレングリコールモノステアレート、ポリグリセリンモノステアレート等のポリアルキレングリコールのモノステアレート化合物；水溶性ウレタン；ポリエーテル系水溶性樹脂；水溶性ポリエステル；ポリ（メタ）アクリル酸ソーダ；ポリアクリルアミド；ポリビニルピロリドン；ポリビニルアルコール；セルロース及びその誘導体等の糖類；変性ポリアミドが挙げられる。このなかでもポリエチレンオキサイド、ポリエチレングリコール、ポリエーテル系水溶性樹脂が上記観点から好ましい。
【００３０】
非水溶性樹脂を用いた場合、水溶性樹脂を用いた場合と比較して、構成刃先形成用部材の表面硬度が高くなる傾向にある。そのため、例えば、構成刃先形成工程時においての切削工具の刃先の食い付き性が向上し、さらに、構成刃先形成用部材の剛性が向上し、ハンドリング性がより向上する傾向にある。非水溶性熱可塑性樹脂としては、特に限定されないが、例えば、ウレタン系重合体；アクリル系重合体；酢酸ビニル系重合体；塩化ビニル系重合体；ポリエステル系重合体；ポリエチレンワックス、スチレン単独重合体（ＧＰＰＳ）、スチレン−ブタジエン共重合体（ＨＩＰＳ）、スチレン−（メタ）アクリル酸共重合体（例えばＭＳ樹脂）などで例示されるポリスチレン系樹脂；及びそれらの共重合体などが挙げられる。
【００３１】
高分子量化合物（Ａ）の重量平均分子量は、５×１０４以上であり、好ましくは６×１０４以上であり、より好ましくは１×１０５以上であり、さらに好ましくは１．２５×１０５以上である。また、高分子量化合物（Ａ）の重量平均分子量は、１×１０６以下であり、好ましくは８×１０５以下であり、より好ましくは７×１０５以下であり、さらに好ましくは６×１０５以下である。高分子量化合物（Ａ）の重量平均分子量が５×１０４以上であることにより、成形性がより向上する傾向にある。また、高分子量化合物（Ａ）の重量平均分子量が１×１０６以下であることにより、潤滑性がより向上する。なお、高分子量化合物（Ａ）を２種以上用いる場合には、それぞれの化合物が、上記重量平均分子量を満たすことが好ましい。なお、本実施形態において、重量平均分子量は、実施例に記載の方法により測定することができる（以下同様とする）。
【００３２】
高分子量化合物（Ａ）は、重量平均分子量が３×１０５以上、１×１０６以下である高分子量化合物（Ａ−１）及び／又は重量平均分子量が５×１０４以上、３×１０５未満である高分子量化合物（Ａ−２）を含んでもよく、高分子量化合物（Ａ−１）及び高分子量化合物（Ａ−２）を共に含むことが好ましい。高分子量化合物（Ａ−１）及び高分子量化合物（Ａ−２）を併用することにより、成形性ならびに潤滑性がより向上し、刃先を摩耗することなく構成刃先をより効果的に形成することができる傾向にある。
【００３３】
高分子量化合物（Ａ−１）の重量平均分子量は、３×１０５以上であり、好ましくは４×１０５以上であり、より好ましくは４．５×１０５以上であり、さらに好ましくは５×１０５以上である。また、高分子量化合物（Ａ−１）の重量平均分子量は、１×１０６以下であり、好ましくは８×１０５以下であり、より好ましくは７×１０５以下であり、さらに好ましくは６×１０５以下である。
【００３４】
構成刃先形成用部材中の高分子量化合物（Ａ−１）の含有量は、高分子量化合物（Ａ）、中分子量化合物（Ｂ）、及びカーボン（Ｃ）の合計１００質量部に対して、好ましくは５質量部以上であり、より好ましくは１０質量部以上であり、さらに好ましくは１５質量部以上である。また、樹脂ブロック中の高分子量化合物（Ａ−１）の含有量は、高分子量化合物（Ａ）、中分子量化合物（Ｂ）、及びカーボン（Ｃ）の合計１００質量部に対して、好ましくは３５質量部以下であり、より好ましくは３０質量部以下であり、さらに好ましくは２５質量部以下である。高分子量化合物（Ａ−２）の含有量が５質量部以上であることにより、成形性がより向上する傾向にある。また、高分子量化合物（Ａ−１）の含有量が３５質量部以下であることにより、潤滑性がより向上し、刃先を摩耗することなく構成刃先をより効果的に形成することができる傾向にある。
【００３５】
高分子量化合物（Ａ−２）の重量平均分子量は、５×１０４以上であり、好ましくは６×１０４以上であり、より好ましくは１×１０５以上であり、さらに好ましくは１．２５×１０５以上である。また、高分子量化合物（Ａ−２）の重量平均分子量は、３×１０５未満であり、好ましくは２．５×１０５以下であり、より好ましくは２×１０５以下である。
【００３６】
樹脂ブロック中の高分子量化合物（Ａ−２）の含有量は、高分子量化合物（Ａ）、中分子量化合物（Ｂ）、及びカーボン（Ｃ）の合計１００質量部に対して、好ましくは５質量部以上であり、より好ましくは１０質量部以上であり、さらに好ましくは１５質量部以上である。また、樹脂ブロック中の高分子量化合物（Ａ−２）の含有量は、高分子量化合物（Ａ）、中分子量化合物（Ｂ）、及びカーボン（Ｃ）の合計１００質量部に対して、好ましくは３５質量部以下であり、より好ましくは３０質量部以下であり、さらに好ましくは２５質量部以下である。高分子量化合物（Ａ−２）の含有量が５質量部以上であることにより、潤滑性がより向上し、刃先を摩耗することなく構成刃先をより効果的に形成することができる傾向にある。また、高分子量化合物（Ａ−２）の含有量が３５質量部以下であることにより、成形性がより向上する傾向にある。
【００３７】
樹脂ブロック中の高分子量化合物（Ａ）の含有量は、高分子量化合物（Ａ）、中分子量化合物（Ｂ）、及びカーボン（Ｃ）の合計１００質量部に対して、好ましくは１０質量部以上であり、より好ましくは２０質量部以上であり、さらに好ましくは２５質量部以上であり、よりさらに好ましくは３０質量部以上である。また、樹脂ブロック中の高分子量化合物（Ａ）の含有量は、高分子量化合物（Ａ）、中分子量化合物（Ｂ）、及びカーボン（Ｃ）の合計１００質量部に対して、好ましくは６０質量部以下であり、より好ましくは５５質量部以下であり、さらに好ましくは５０質量部以下である。高分子量化合物（Ａ）の含有量が１０質量部以上であることにより、潤滑性がより向上し、刃先を摩耗することなく構成刃先をより効果的に形成することができる傾向にある。また、高分子量化合物（Ａ）の含有量が１０質量部以上であることにより、追従性、靭性が向上し、曲面の切削加工性が向上する傾向にある。また、高分子量化合物（Ａ）の含有量が６５質量部以下であることにより、成形性がより向上する傾向にある。
【００３８】
〔中分子量化合物（Ｂ）〕
中分子量化合物（Ｂ）は潤滑剤として機能することができ、構成刃先形成用部材の潤滑性を向上させ、刃先を摩耗することなく構成刃先を形成することができる。
【００３９】
中分子量化合物（Ｂ）としては、重量平均分子量が１×１０３以上、５×１０４未満であれば、特に限定されないが、例えば、水溶性熱可塑性樹脂、非水溶性熱可塑性樹脂、水溶性熱硬化性樹脂、及び非水溶性熱硬化性樹脂が挙げられる。このなかでも、水溶性熱可塑性樹脂又は非水溶性熱可塑性樹脂が好ましく、水溶性熱可塑性樹脂がより好ましい。なお、水溶性熱可塑性樹脂又は非水溶性熱可塑性樹脂としては、上述の水溶性樹脂及び非水溶性樹脂と同じ種類の樹脂で、重量平均分子量が１×１０３以上、５×１０４未満の樹脂を使用することができる。中分子量化合物（Ｂ）は、１種単独で用いても、２種以上を併用してもよい。
【００４０】
中分子量化合物（Ｂ）としては、特に限定されないが、例えば、ポリエチレングリコール、ポリプロピレングリコール、ポリテトラメチレングリコール等のポリアルキレングリコール化合物；ポリエチレンオキサイドオレイルエーテル、ポリエチレンオキサイドセチルエーテル、ポリエチレンオキサイドステアリルエーテル、ポリエチレンオキサイドラウリルエーテル、ポリエチレンオキサイドノニルフェニルエーテル、ポリエチレンオキサイドオクチルフェニルエーテル等のポリアルキレンオキサイドのモノエーテル化合物；ポリエチレンオキサイドモノステアレート、ポリエチレンオキサイドソルビタンモノステアレート、ポリグリセリンモノステアレート等のポリアルキレンオキサイドのモノステアレート化合物；ポリエチレンオキサイド、ポリプロピレンオキサイド、ポリエチレンオキサイド−プロピレンオキサイド共重合体等のポリアルキレンオキサイド化合物が挙げられる。この中でも、ポリエチレンオキサイドモノステアレートが好ましい。このような中分子量化合物（Ｂ）を用いることにより、潤滑性がより向上し、刃先を摩耗することなく構成刃先をより効果的に形成することができる傾向にある。
【００４１】
中分子量化合物（Ｂ）の重量平均分子量は、１×１０３以上であり、好ましくは１．２５×１０３以上であり、より好ましくは１．５×１０３以上であり、さらに好ましくは２×１０３以上であり、よりさらに好ましくは２．５×１０３以上であり、特に好ましくは３×１０３以上である。また、中分子量化合物（Ｂ）の重量平均分子量は、５×１０４未満であり、好ましくは２．５×１０４以下であり、より好ましくは２×１０４以下であり、さらに好ましくは１×１０４以下であり、よりさらに好ましくは７．５×１０３以下であり、特に好ましくは５×１０３以下である。中分子量化合物（Ｂ）の重量平均分子量が１×１０３以上であることにより、成形性がより向上する。また、中分子量化合物（Ｂ）の重量平均分子量が５×１０４未満であることにより、潤滑性がより向上し、刃先を摩耗することなく構成刃先をより効果的に形成することができる傾向にある。
【００４２】
樹脂ブロック中の中分子量化合物（Ｂ）の含有量は、高分子量化合物（Ａ）、中分子量化合物（Ｂ）、及びカーボン（Ｃ）の合計１００質量部に対して、好ましくは１０質量部以上であり、より好ましくは２０質量部以上であり、さらに好ましくは３０質量部以上である。また、樹脂ブロック中の中分子量化合物（Ｂ）の含有量は、高分子量化合物（Ａ）、中分子量化合物（Ｂ）、及びカーボン（Ｃ）の合計１００質量部に対して、好ましくは７５質量部以下であり、より好ましくは６０質量部以下であり、さらに好ましくは４５質量部以下であり、よりさらに好ましくは４０質量部以下である。中分子量化合物（Ｂ）の含有量が１０質量部以上であることにより、潤滑性がより向上し、刃先を摩耗することなく構成刃先をより効果的に形成することができる傾向にある。また、中分子量化合物（Ｂ）の含有量が７５質量部以下であることにより、成形性がより向上する傾向にある。
【００４３】
分子量の異なる高分子量化合物（Ａ）と中分子量化合物（Ｂ）は、各々、溶融粘度及び融点も相違し得る。このような高分子量化合物（Ａ）と中分子量化合物（Ｂ）を併用することにより、例えば、高分子量化合物（Ａ）のみを用いることにより、構成刃先形成用部材が著しく高粘度化したり、融点が著しく高くなったりすることに起因して、構成刃先形成用部材の成型性や潤滑性が低下することが抑制でき、また、中分子量化合物（Ｂ）のみを用いることにより、構成刃先形成用部材が著しく低粘度化したり、融点が著しく低くなったりすることに起因して、構成刃先形成用部材の成型性や潤滑性が低下することが抑制できる。
【００４４】
上記のなかでも、重量平均分子量５×１０４以上、１×１０６以下の熱可塑性樹脂である高分子量化合物（Ａ）と、重量平均分子量１×１０３以上、２×１０４以下の熱可塑性樹脂である中分子量化合物（Ｂ）との組み合わせが好ましい。
【００４５】
〔カーボン（Ｃ）〕
カーボン（Ｃ）は固体潤滑剤として機能することができ、構成刃先形成用部材の潤滑性を向上させ、構成刃先を形成する成分の一つとなる。カーボン（Ｃ）としては、特に限定されないが、例えば、天然黒鉛、人造黒鉛、活性炭、アセチレンブラック、カーボンブラック、コロイド黒鉛、熱分解黒鉛、膨張化黒鉛、鱗片状黒鉛が挙げられる。この中でも、鱗片状の形状を有するカーボン（Ｃ）が好ましい。カーボン（Ｃ）が鱗片状の形状を有することにより、摩耗低減性能がより向上する傾向にある。カーボン（Ｃ）は１種を単独で用いても、２種以上を混合して用いてもよい。
【００４６】
カーボン（Ｃ）の平均粒子径は、好ましくは１００μｍ以上であり、より好ましくは１２５μｍ以上であり、さらに好ましくは１５０μｍ以上であり、よりさらに好ましくは１７５μｍ以上であり、さらにより好ましくは２００μｍ以上であり、特に好ましくは２２５μｍ以上である。また、カーボン（Ｃ）の平均粒子径は、好ましくは１０００μｍ以下であり、より好ましくは７５０μｍ以下であり、さらに好ましくは５００μｍ以下であり、特に好ましくは３００μｍ以下である。カーボン（Ｃ）の平均粒子径が１００μｍ以上であることにより、潤滑性ならびに成形性がより向上する。また、カーボン（Ｃ）の平均粒子径が１０００μｍ以下であることにより、切削工具の摩耗がより低下する傾向にある。なお、カーボン（Ｃ）を２種以上含む場合には、それぞれの平均粒子径が上記範囲を満たせばよい。
【００４７】
本実施形態においてカーボン（Ｃ）の平均粒子径とは、メディアン径を指す。メディアン径とは、粒子径の累積分布曲線（個数基準）から得られる、その曲線で５０％の高さとなる粒子直径（Ｄ５０値）をいうものであり、実施例に記載の方法により測定することができる。
【００４８】
樹脂ブロック中のカーボン（Ｃ）の含有量は、高分子量化合物（Ａ）、中分子量化合物（Ｂ）、及びカーボン（Ｃ）の合計１００質量部に対して、好ましくは５質量部以上であり、より好ましくは１５質量部以上であり、さらに好ましくは２０質量部以上であり、よりさらに好ましくは２５質量部以上であり、特に好ましくは３０質量部以上である。また、樹脂ブロック中のカーボン（Ｃ）の含有量は、高分子量化合物（Ａ）、中分子量化合物（Ｂ）、及びカーボン（Ｃ）の合計１００質量部に対して、好ましくは７０質量部以下であり、より好ましくは６５質量部以下であり、さらに好ましくは６０質量部以下である。カーボン（Ｃ）の含有量が５質量部以上であることにより、潤滑性がより向上する傾向にある。また、カーボン（Ｃ）の含有量が７０質量部以下であることにより、成形性がより向上する傾向にある。
【００４９】
〔その他の成分〕
本実施形態の構成刃先形成用部材は、必要に応じて、その他の成分を含んでもよい。その他の成分としては、潤滑性向上成分、可塑剤、柔軟剤、表面調整剤、レベリング剤、帯電防止剤、乳化剤、消泡剤、ワックス添加剤、カップリング剤、レオロジーコントロール剤、防腐剤、防黴剤、酸化防止剤、光安定剤、核剤、有機フィラー、無機フィラー、固体潤滑剤、熱安定化剤、着色剤などが挙げられる。
【００５０】
潤滑性向上成分としては、特に限定されないが、例えば、エチレンビスステアロアミド、オレイン酸アミド、ステアリン酸アミド、メチレンビスステアルアミドなどで例示されるアマイド系化合物；ラウリン酸、ステアリン酸、パルミチン酸、オレイン酸などで例示される脂肪酸系化合物；ステアリン酸ブチル、オレイン酸ブチル、ラウリン酸グリコールなどで例示される脂肪酸エステル系化合物；流動パラフィン、などで例示される脂肪族炭化水素系化合物；オレイルアルコールなどで例示される高級脂肪族アルコールが挙げられ、これらのうち少なくとも１種を選択することができる。
【００５１】
カーボン（Ｃ）以外の固体潤滑剤としては、特に限定されないが、例えば、二硫化モリブデン、二硫化タングステン、モリブデン化合物、ポリテトラフルオロエチレン、ポリイミドなどが挙げられる。
【００５２】
樹脂ブロックの厚みは、好ましくは０．０５ｃｍ以上であり、より好ましくは０．１ｃｍ以上であり、さらに好ましくは０．２ｃｍ以上である。また、樹脂ブロックの厚みの上限は、特に限定されないが、例えば、５ｃｍ以下が好ましい。
【００５３】
〔難削ブロック〕
難削ブロックとしては、ビッカース硬度３００°以上のブロック体であれば特に限定されないが、例えば、繊維強化複合材及び／又は難削金属材が挙げられる。難削ブロックは、樹脂ブロックの下に位置し、樹脂ブロックを貫通してきた切削工具の刃先の受け入れ先として機能する。難削ブロックに侵入した切削工具の刃先は、より高温高圧下に曝されることとなり、樹脂ブロックから供給される成分により刃先を摩耗することなく構成刃先を形成することができる。なお、「ビッカース硬度」は、ビッカース硬度計により測定することができる。
【００５４】
繊維強化複合材としては、マトリックス樹脂と強化繊維により構成される複合材であれば特に限定されない。マトリックス樹脂としては、特に限定されないが、例えば、エポキシ樹脂、フェノール樹脂、シアネート樹脂、ビニルエステル樹脂、不飽和ポリエステル樹脂などの熱硬化性樹脂；ＡＢＳ（アクリロニトリル−ブタジエン−スチレン）樹脂、ＰＡ（ポリアミド）樹脂、ＰＰ（ポリプロピレン）樹脂、ＰＣ（ポリカーボネート）樹脂、メチルメタアクリレート樹脂、ポリエチレン、アクリル、ポリエステル樹脂などの熱可塑性樹脂が挙げられる。強化繊維としては、特に限定されないが、例えば、ガラス繊維、炭素繊維、アラミド繊維が挙げられる。また、強化繊維の形態としては、特に限定されないが、例えば、フィラメント、トウ、クロス、ブレード、チョップ、ミルドファイバー、フェルトマット、ペーパー、プリプレグ等が挙げられる。このような繊維強化複合材の具体例としては、特に限定されないが、例えば、炭素繊維強化プラスチック（ＣＦＲＰ）、ガラス繊維強化プラスチック（ＧＦＲＰ）、アラミド繊維強化プラスチック（ＡＦＲＰ）等の繊維強化プラスチック（ＦＲＰ）が挙げられる。このなかでも、比較的に、引張り強さ、引張り弾性力が大きく、密度が小さい炭素繊維強化プラスチック（ＣＦＲＰ）が好ましい。繊維強化複合材は、その他必要に応じて、無機フィラーや有機フィラー等を含んでいてもよい。なお、繊維強化プラスチック（ＦＲＰ）は、強化繊維と、熱硬化性樹脂及び／又は熱可塑性樹脂と、を含む概念であり、このなかでも、強化繊維と、熱可塑性樹脂と、を含む繊維強化複合材は、ＦＲＴＰ（Ｆｉｂｅｒ  Ｒｅｉｎｆｏｒｃｅｄ  Ｔｈｅｒｍｏ  Ｐｌａｓｔｉｃｓ）ともいう。例えば、炭素繊維と、熱可塑性樹脂と、を含む繊維強化複合材は、ＣＦＲＴＰ（Ｃａｒｂｏｎ  Ｆｉｂｅｒ  Ｒｅｉｎｆｏｒｃｅｄ  Ｔｈｅｒｍｏ  Ｐｌａｓｔｉｃｓ）という。
【００５５】
また、難削金属材としては、一般的に構造材として用いられている金属であれば特に限定されないが、例えば、チタン合金、アルミニウム合金、マグネシウム合金、低合金鋼、ステンレス鋼、耐熱合金が挙げられる。このなかでも、チタン合金が好ましく、さらに、チタン合金の中でも、チタン、アルミニウム及びバナジウムからなるより強度の高いＴｉ−６Ａｌ―４Ｖが特に好ましい。難削金属材は、１種単独で用いても、２種以上を積層体として用いてもよい。
【００５６】
難削ブロックの厚みは、好ましくは０．３ｃｍ以上であり、より好ましくは０．５ｃｍ以上であり、さらに好ましくは１ｃｍ以上である。また、難削ブロックの厚みの上限は、特に限定されないが、例えば、３ｃｍ以下が好ましい。
【００５７】
〔粘着層〕
本実施形態の構成刃先形成用部材は、構成刃先形成用部材が構成刃先形成工程中に動かないように固定するために、難削ブロックの下に、粘着層を有していてもよい。
【００５８】
粘着層の構成成分は、特に限定されないが、例えば、熱可塑性樹脂及び／又は熱硬化性樹脂が挙げられる。熱可塑性樹脂としては特に限定されないが、例えば、ウレタン系重合体、アクリル系重合体、酢酸ビニル系重合体、塩化ビニル系重合体、ポリエステル系重合体及びそれらの共重合体が挙げられる。熱硬化性樹脂としては、特に限定されないが、例えば、フェノール樹脂、エポキシ樹脂、メラミン樹脂、尿素樹脂、不飽和ポリエステル樹脂、アルキド樹脂、ポリウレタン、熱硬化性ポリイミド、シアネート樹脂などの樹脂が挙げられる。このなかでも、常温にて容易に粘着できることから、アクリル系重合体が好ましく、溶剤型アクリル粘着剤及びアクリルエマルジョン型粘着剤（水系）がより好ましい。
【００５９】
粘着層は、その他必要に応じて、粘着層の成分に酸化防止剤等の劣化防止剤、炭酸カルシウム、タルク、シリカ等の無機フィラーを含んでもよい。
【００６０】
粘着層の厚みは特に限定されるものではなく、好ましくは０．０１ｍｍ以上であり、より好ましくは０．０５ｍｍ以上である。また、粘着層の厚みは、好ましくは５ｍｍ以下であり、より好ましくは２．５ｍｍ以下である。
【００６１】
〔構成刃先形成用部材の製造方法〕
本実施形態の構成刃先形成用部材の製造方法としては、特に制限されるものではなく、高分子材料などの樹脂と充填材（例えば、無機充填材）とを含む樹脂組成物を、ブロック状態に成形する従来公知の方法を広く利用することができる。例えば、高分子量化合物（Ａ）、中分子量化合物（Ｂ）、及びカーボン（Ｃ）を、溶媒の存在下又は溶媒の非存在下で混合し、支持体に塗布、冷却、固化させてブロックを形成し、その後、支持体を除去、剥離して構成刃先形成用部材を得る方法；高分子量化合物（Ａ）、中分子量化合物（Ｂ）、及びカーボン（Ｃ）を、溶媒の存在下又は溶媒の非存在下で混合し、ブロックの形状に押出成形して、必要に応じて切断することにより構成刃先形成用部材を得る方法などが挙げられる。
【００６２】
構成刃先形成用部材が前述した難削ブロックとの積層体である場合、当該積層体を製造する方法としては、特に限定されず、樹脂ブロックと難削ブロックとを圧着させる方法が挙げられる。また、粘着層を構成刃先形成用部材の難削ブロックの面に形成する方法としては、工業的に使用される公知の方法であれば、特に限定されない。具体的には、ロール法やカーテンコート法、スプレー噴出法などで粘着層を形成する方法や、ロールやＴ−ダイ押出機等を使用し、予め所望の厚みの粘着層を形成する方法などが例示される。該粘着層の厚みは、特に限定されるものではなく、被加工材料の曲率や構成刃先形成用部材の構成により最適な厚みを、適宜、選択できる。
【００６３】
〔構成刃先形成方法〕
本実施形態の構成刃先形成方法は、構成刃先形成用部材を、切削工具により切削することにより前記切削工具の刃先に構成刃先を形成する構成刃先形成工程を有する。構成刃先形成用部材が難削ブロックを有する場合には、樹脂ブロック側から切削工具の刃先を侵入させることが好ましい。
【００６４】
前記構成刃先形成工程において、構成刃先形成用部材に侵入する工具の回転数、切削速度、工具の材質、工具表面のコーティング種、工具形状については特に限定されない。以下、構成刃先形成条件の一例を記載する。
【００６５】
前記構成刃先形成工程において、切削工具が構成刃先形成用部材に侵入する切削工具の回転数は特に限定されるものではなく、好ましくは１００ｒｐｍ以上１０，０００ｒｐｍ以下であり、より好ましくは２００ｒｐｍ以上８，０００ｒｐｍ以下である。また、切削工具の回転数は、好ましくは２００ｒｐｍ以上５，０００ｒｐｍ以下である。切削工具の回転数が１００ｒｐｍ以上であることにより、切削工具の刃先が、構成刃先を形成しやすい温度及び圧力環境下に曝されるため、構成刃先の形成が促進される傾向にある。
【００６６】
前記構成刃先形成工程において、切削工具が構成刃先形成用部材に侵入する切削速度は特に限定されるものではなく、好ましくは１ｍｍ／ｍｉｎ以上１００ｍｍ／ｍｉｎ以下であり、より好ましくは１ｍｍ／ｍｉｎ以上５０ｍｍ／ｍｉｎ以下である。また、切削工具の回転数は、好ましくは１ｍｍ／ｍｉｎ以上１０ｍｍ／ｍｉｎ以下である。
【００６７】
前記構成刃先形成工程において、切削工具の材質は特に限定されるものではない。具体的には、鋼材、アルミ、ステンレス、タングステンからなるハイスピードステンレスや炭化タングステンとコバルトからなる超硬合金が挙げられる。
【００６８】
前記構成刃先形成工程において、切削工具の表面に処理されるコーティングの有無、種類は特に限定されるものではない。具体的なコーティングの種類は、ダイヤモンドコーティング、ダイヤモンドライクコーティング、炭化チタン、窒化チタン、酸化アルミニウムが挙げられる。
【００６９】
前記構成刃先形成工程において、切削工具の種類および形状は特に限定されるものではない。具体的にはドリル、ルーター、エンドミル、正面フライス、バイト、ボーリングバー、電着工具、丸鋸が挙げられる。
【００７０】
また、「切削加工」とは、被加工材料を切削する加工であれば、特に限定されず、例えば、孔あけ加工、溝削加工、旋削加工、切断加工等が挙げられる。中でもドリルを用いた孔あけ加工（以下、「ドリル孔あけ加工」ともいう）において好適である。
【００７１】
また、構成刃先形成工程における、滞留時間は、１秒以上が好ましく、１５秒以上が好ましく、３０秒以上がより好ましい。滞留時間の上限は、特に限定されないが、１０分以下が好ましい。滞留時間が１秒以上であることにより、切削工具の刃先が、構成刃先を形成しやすい温度及び圧力環境下に曝される時間が長くなるため、構成刃先の形成が促進される傾向にある。ここで、「滞留時間」は、切削工具を樹脂ブロック中に滞留させる時間をいう。難削ブロックがある場合には、滞留時間は、切削工具を樹脂ブロック及び難削ブロック中に滞留させる時間となる。
【００７２】
〔切削工具〕
本実施形態の切削工具は、上記構成刃先形成用部材により得られた構成刃先を有する。このような切削工具は、上記構成刃先形成方法により構成刃先を形成することで得ることができ、上記構成刃先形成方法により得られた構成刃先を有する者とすることができる。
【００７３】
〔切削加工方法〕
本実施形態の切削加工方法は、上記切削工具を用いて、被加工材料を切削する切削工程を有する。切削工程においては、一般的な切削加工における技術を用いることができる。例えば、切削加工を行う際、ガスや液体を用いて切削加工している箇所及び／又は切削工具を冷却しながら切削加工すること等が挙げられる。ガスを用いて切削加工している箇所及び／又は切削工具を冷却する方法としては、例えば、圧縮したガスを切削加工している箇所及び／又は切削工具に供給する方法、切削加工している箇所／又は切削工具付近のガスを吸引することによって、周囲からガスを切削加工箇所及び／又は切削工具に供給する方法が挙げられる。
【００７４】
その他、孔形成以外の加工も上記と同様に行うことができる。切削加工する工具及び方法については、特に限定されるものではない。具体的には、ドリルの他、ルータ、フライス、エンドミル、サイドカッターなどで貫通孔、非貫通孔を形成する孔あけ加工や、ルータ、パイプカッター、エンドミル、メタルソーなどで、被加工材料を切断する加工などが挙げられる。また、切削工具の刃先に、硬度を高めて摩耗を抑制するために、チタンやダイヤモンド、ダイヤモンドライクカーボンなどのコーティング膜を形成していてもよい。
【００７５】
対象とする被加工材料としては、特に限定されないが、例えば、繊維強化複合材、難削金属材、又は繊維強化複合材と難削金属材との複合材料が挙げられる。
【００７６】
繊維強化複合材としては、マトリックス樹脂と強化繊維により構成される複合材であれば特に限定されない。マトリックス樹脂としては、特に限定されないが、例えば、エポキシ樹脂、フェノール樹脂、シアネート樹脂、ビニルエステル樹脂、不飽和ポリエステル樹脂などの熱硬化性樹脂；ＡＢＳ（アクリロニトリル−ブタジエン−スチレン）樹脂、ＰＡ（ポリアミド）樹脂、ＰＰ（ポリプロピレン）樹脂、ＰＣ（ポリカーボネート）樹脂、メチルメタアクリレート樹脂、ポリエチレン、アクリル、ポリエステル樹脂などの熱可塑性樹脂が挙げられる。強化繊維としては、特に限定されないが、例えば、ガラス繊維、炭素繊維、アラミド繊維が挙げられる。また、強化繊維の形態としては、特に限定されないが、例えば、フィラメント、トウ、クロス、ブレード、チョップ、ミルドファイバー、フェルトマット、ペーパー、プリプレグ等が挙げられる。このような繊維強化複合材の具体例としては、特に限定されないが、例えば、炭素繊維強化プラスチック（ＣＦＲＰ）、ガラス繊維強化プラスチック（ＧＦＲＰ）、アラミド繊維強化プラスチック（ＡＦＲＰ）等の繊維強化プラスチック（ＦＲＰ）が挙げられる。このなかでも、比較的に、引張り強さ、引張り弾性力が大きく、密度が小さい炭素繊維強化プラスチック（ＣＦＲＰ）が好ましい。繊維強化複合材は、その他必要に応じて、無機フィラーや有機フィラー等を含んでいてもよい。なお、繊維強化プラスチック（ＦＲＰ）は、強化繊維と、熱硬化性樹脂及び／又は熱可塑性樹脂と、を含む概念であり、このなかでも、強化繊維と、熱可塑性樹脂と、を含む繊維強化複合材は、ＦＲＴＰ（Ｆｉｂｅｒ  Ｒｅｉｎｆｏｒｃｅｄ  Ｔｈｅｒｍｏ  Ｐｌａｓｔｉｃｓ）ともいう。例えば、炭素繊維と、熱可塑性樹脂と、を含む繊維強化複合材は、ＣＦＲＴＰ（Ｃａｒｂｏｎ  Ｆｉｂｅｒ  Ｒｅｉｎｆｏｒｃｅｄ  Ｔｈｅｒｍｏ  Ｐｌａｓｔｉｃｓ）という。
【００７７】
また、難削金属材としては、一般的に構造材として用いられている金属であれば特に限定されないが、例えば、チタン合金、アルミニウム合金、マグネシウム合金、低合金鋼、ステンレス鋼、耐熱合金が挙げられる。このなかでも、チタン合金が好ましく、さらに、チタン合金の中でも、チタン、アルミニウム及びバナジウムからなるより強度の高いＴｉ−６Ａｌ―４Ｖが特に好ましい。チタン合金は、アルミニウム合金に比べて引っ張り強さは２倍も強く、耐食、耐熱性も優れた材料であるが、硬度が高い難削材のため、従来技術では、切削加工条件や切削工具の形状を特殊なものとする必要がある。しかし、本実施形態の切削工具を用いることで、切削加工条件や切削工具の形状を特殊なものとしなくてもよく、切削工具の寿命もより長くできる。用途面からは、航空機の機体構造用材料等に用いられる金属材料が好ましい。強度の高い金属ほど、本実施形態の切削工具を用いたことによる切削工具の寿命延長効果が顕著となる。難削金属材は、１種単独で用いても、２種以上を積層体として用いてもよい。
【００７８】
さらに、繊維強化複合材と難削金属材との複合材料としては、特に限定されないが、例えば、上記繊維強化複合材と難削金属材が積層などにより複合化された材料が挙げられる。繊維強化複合材と難削金属材の最適な切削条件は、通常大きく異なり、繊維強化複合材においては、高速回転で低速送り量が適しており、難削金属材においては、低速回転で高速送り量が適している。これは、難削金属材では、例えば、ドリル孔あけ加工を行う場合、ドリルの温度上昇を抑え、ドリルの刃の摩耗を抑制するためである。特に、熱に弱いダイヤモンドコートドリルにおいて、このような孔あけ条件が必要になる。このように、相反する孔あけ条件に対して、実際の加工現場では、ＣＦＲＰとチタン合金との境で孔あけ条件を変えたり、中庸をとった同一条件で孔あけ加工している。あるいは、例えば、ドリル孔あけ加工を行う場合、ドリルの温度上昇を防ぐため、航空機用途のチタン合金の孔あけ加工時に、切削油を注入したり、冷風を吹きつけながら、同時に集塵機で集塵する取り組みも行われている。しかしながら、本実施形態の切削工具を用いることで、摩擦熱で発熱しやすい難削金属材の孔あけ条件の制約を大きく緩和できる副次効果がある。
【実施例】
【００７９】
以下、実施例及び比較例を用いて、本発明を具体的に説明する。なお、下記の実施例は本発明の実施形態の一例を示したに過ぎず、本発明はこれらに限定されるものではない。【００８０】
表１に、構成刃先形成用部材の製造に用いた各成分、粘着層、基材、切削加工に用いたルータービット、切削加工機器の仕様を示す。【００８１】
【表１】
2018088267.tif 000003
【００８２】
なお、カーボン（Ｃ）の平均粒子径（メディアン径）は、カーボンをヘキサメタりん酸溶液とトリトン数滴からなる溶液に分散させ、レーザー回折式粒度分布測定装置を用いて、投影したカーボンの粒子それぞれの最大長さを測定する。そして、粒子径の累積分布曲線（個数基準）を算出する。その累積分布曲線（個数基準）において５０％の高さとなる粒子直径を平均粒子径とした。【００８３】
また、高分子量化合物（Ａ）及び中分子量化合物（Ｂ）の重量平均分子量は、高分子量化合物（Ａ）及び中分子量化合物（Ｂ）を０．０５％の食塩水に溶解、分散させ、ＧＰＣ（Ｇｅｌ  Ｐｅｒｍｅａｔｉｏｎ  Ｃｈｒｏｍａｔｏｇｒａｐｈｙ）カラムを備えた液体クロマトグラフィーを用いて、ポリエチレングリコールを標準物質として測定し、相対平均分子量として算出した。【００８４】
〔構成刃先形成用部材の作製方法〕
表２に示すような、樹脂ブロックの樹脂組成、難削ブロックとして用いた基材種類、及び構成にて、構成刃先形成用部材として積層体ａ〜ｅを作製した。以下、各積層体の作製方法を示す。【００８５】
・積層体ａ
高分子量化合物（Ａ）として、ポチエチレンオキサイド（アルコックスＥ−４５、明成化学工業株式会社製）１０質量部、ポリエチレンオキサイド（アルコックスＲ−１５０、明成化学工業株式会社製）２０質量部、中分子量化合物（Ｂ）として、ポリエチレンオキサイドモノステアレート（ノニオンＳ−４０、日油株式会社製）３０質量部、及びカーボン（Ｃ）として、黒鉛（ＸＤ１００、伊藤黒鉛工業株式会社）４０質量部を、１軸押出機を使用して、温度１４０℃で押出機にて成形することにより、厚み１．０ｍｍのシートを作製した。得られたシートを、１０枚重ねて、８０℃で３０秒間プレスし、厚み１０ｍｍのブロックを得た。また、厚み０．１２ｍｍの両面テープ（Ｎｏ．５６１２、日東電工株式会社製）の強粘着面をこのブロックの片面に貼り付けた。さらに、厚み２０ｍｍのＧＦＲＰ（Ｇ−１０、利昌株式会社製）の片面に、前記ブロックの粘着面を介して、樹脂組成物からなるブロックと基材となるＧＦＲＰを積層させた積層体ａを得た。【００８６】
・積層体ｂ
高分子量化合物（Ａ）として、ポチエチレンオキサイド（アルコックスＥ−４５、明成化学工業株式会社製）１０質量部、ポリエチレンオキサイド（アルコックスＲ−１５０、明成化学工業株式会社製）２０質量部、中分子量化合物（Ｂ）として、ポリエチレンオキサイドモノステアレート（ノニオンＳ−４０、日油株式会社製）３０質量部、及びカーボン（Ｃ）として、黒鉛（ＸＤ１００、伊藤黒鉛工業株式会社）４０質量部を、１軸押出機を使用して、温度１４０℃で押出機にて成形することにより、厚み１．０ｍｍのシートを作製した。また、厚み０．１２ｍｍの両面テープ（Ｎｏ．５６１２、日東電工株式会社製）の強粘着面をこのシートの片面に貼り付けた。さらに、厚み２０ｍｍのＣＦＲＰ（茨木工業株式会社製）の片面に、前記シートの粘着面を介して、樹脂組成物からなるブロックと基材となるＣＦＲＰを積層させた積層体ｂを得た。【００８７】
・積層体ｃ
高分子量化合物（Ａ）として、ポチエチレンオキサイド（アルコックスＥ−４５、明成化学工業株式会社製）１０質量部、ポリエチレンオキサイド（アルコックスＲ−１５０、明成化学工業株式会社製）２０質量部、中分子量化合物（Ｂ）として、ポリエチレンオキサイドモノステアレート（ノニオンＳ−４０、日油株式会社製）３０質量部、及びカーボン（Ｃ）として、黒鉛（ＸＤ１００、伊藤黒鉛工業株式会社）４０質量部を、１軸押出機を使用して、温度１４０℃で押出機にて成形することにより、厚み２．０ｍｍのシートを作製した。また、厚み０．１２ｍｍの両面テープ（Ｎｏ．５６１２、日東電工株式会社製）の強粘着面をこのシートの片面に貼り付けた。さらに、厚み２０ｍｍのＣＦＲＰ（茨木工業株式会社製）の片面に、前記シートの粘着面を介して、樹脂組成物からなるブロックと基材となるＣＦＲＰを積層させた積層体ｃを得た。【００８８】
・積層体ｄ
高分子量化合物（Ａ）として、ポチエチレンオキサイド（アルコックスＥ−４５、明成化学工業株式会社製）１０質量部、ポリエチレンオキサイド（アルコックスＲ−１５０、明成化学工業株式会社製）２０質量部、中分子量化合物（Ｂ）として、ポリエチレンオキサイドモノステアレート（ノニオンＳ−４０、日油株式会社製）３０質量部、及びカーボン（Ｃ）として、黒鉛（ＸＤ１００、伊藤黒鉛工業株式会社）４０質量部を、１軸押出機を使用して、温度１４０℃で押出機にて成形することにより、厚み１．０ｍｍのシートを作製した。得られたシートを、１０枚重ねて、８０℃で３０秒間プレスし、厚み１０ｍｍのブロックを得た。また、厚み０．１２ｍｍの両面テープ（Ｎｏ．５６１２、日東電工株式会社製）の強粘着面をこのブロックの片面に貼り付けた。さらに、厚み２０ｍｍのＣＦＲＰ（茨木工業株式会社製）の片面に、前記シートの粘着面を介して、樹脂組成物からなるブロックと基材となるＣＦＲＰを積層させた積層体ｄを得た。【００８９】
・積層体ｅ
高分子量化合物（Ａ）として、ポチエチレンオキサイド（アルコックスＥ−４５、明成化学工業株式会社製）１０質量部、ポリエチレンオキサイド（アルコックスＲ−１５０、明成化学工業株式会社製）２０質量部、中分子量化合物（Ｂ）として、ポリエチレンオキサイドモノステアレート（ノニオンＳ−４０、日油株式会社製）３０質量部、及びカーボン（Ｃ）として、黒鉛（ＸＤ１００、伊藤黒鉛工業株式会社）４０質量部を、１軸押出機を使用して、温度１４０℃で押出機にて成形することにより、厚み１．０ｍｍのシートを作製した。得られたシートを、１０枚重ねて、８０℃で３０秒間プレスし、厚み１０ｍｍのブロックを得た。また、厚み０．１２ｍｍの両面テープ（Ｎｏ．５６１２、日東電工株式会社製）の強粘着面をこのブロックの片面に貼り付けた。さらに、厚み２０ｍｍのアルミ板（航空機用材アルミ板）の片面に、前記シートの粘着面を介して、樹脂組成物からなるブロックと基材となるアルミ板を積層させた積層体ｅを得た。【００９０】
【表２】
2018088267.tif 000004
【００９１】
〔実施例１−１０〕
実施例１から１０では、作製した積層体ａからｅを用いて、表３に示す条件で工具の刃先に構成刃先を形成した。実施例１から４については、図１に示すように、工具の先端から積層体に進入する加工方法であり、実施例５から１０については、図２に示すように、工具の側面から積層体に進入する加工方法である。いずれも積層体の樹脂ブロックと工具が最初に接触するように加工した。加工後の工具の刃先を観察し、構成刃先の形成とチッピング（欠け）について評価した結果を表３に示す。【００９２】
〔比較例１−３〕
比較例１から３では、積層体の代わりに樹脂ブロックを含まない基材のみを用いた以外は実施例１と同様にして加工を行った。加工後の工具の刃先を観察し、構成刃先の形成とチッピング（欠け）について評価した結果を表３に示す。【００９３】
〔評価：構成刃先の形成〕
実施例及び比較例において、工具の刃先を顕微鏡（Ｖ−ＬＡＳＥＲ顕微鏡  ＶＫ―９７００）にて観察し、構成刃先の形成状態を評価した。なお、図３に、実施例８の切削工具の刃先をＶ−ＬＡＳＥＲ顕微鏡で倍率５００倍にて観察した写真を示す。【００９４】
〔評価：チッピング（欠け）〕
実施例及び比較例において、工具の刃先を顕微鏡（Ｖ−ＬＡＳＥＲ顕微鏡  ＶＫ―９７００）にて観察し、チッピング（欠け）の発生状態を評価した。なお、図４に、実施例８の切削工具の刃先をＶ−ＬＡＳＥＲ顕微鏡で倍率１５００倍にて観察した写真を示す。【００９５】
【表３】
2018088267.tif 000005
【００９６】
〔実施例１１〕
次に、実施例８で作製した構成刃先を形成した工具を用いて、貫通溝形成加工を行った。被加工材料を、治具を用いてマシニングセンタに固定した。工具による切削加工は、被加工材料として厚み４ｍｍのＣＦＲＰを用い、工具１本あたりの加工距離が５０００ｍｍの条件で行い、幅８ｍｍ、長さ５０００ｍｍの貫通溝を形成した。工具の出口側における貫通溝周辺の炭素繊維（以下、「ＣＦ」ともいう。）の切れ残りとＣＦＲＰの内層デラミの発生について評価した結果を表４に示した。【００９７】
〔比較例４、５〕
実施例１と同様にして、比較例２に用いた工具および新品工具を用いて、貫通溝形成加工を行った。被加工材料を、治具を用いてマシニングセンタに固定した。工具による切削加工は、被加工材料として厚み４ｍｍのＣＦＲＰを用い、工具１本あたりの加工距離が５０００ｍｍの条件で行い、幅８ｍｍ、長さ５０００ｍｍの貫通溝を形成した。工具の出口側における貫通溝周辺の炭素繊維（以下、「ＣＦ」ともいう。）の切れ残りとＣＦＲＰの内層デラミの発生について評価した結果を表４に示した。【００９８】
【表４】
2018088267.tif 000006
【産業上の利用可能性】
【００９９】
本発明の構成刃先形成用部材は、被加工材料、特に難削材の切削加工において、その加工品質及び加工コストを低下させるシートとして、産業上の利用可能性を有する。
【符号の説明】
【０１００】
ａ：切削工具
ｂ：樹脂ブロック
ｃ：難削ブロック
【図１】
2018088267.tif 000007
【図２】
2018088267.tif 000008
【図３】
2018088267.tif 000009
【図４】
2018088267.tif 000010
【国際調査報告】
2018088267.tif 000011
2018088267.tif 000012
2018088267.tif 000013
2018088267.tif 000014